ИНКАПСУЛИРОВАННАЯ ЧАСТИЦА УДОБРЕНИЯ, СОДЕРЖАЩАЯ ПЕСТИЦИД

1. Инкапсулированная частица, содержащая
коровую частицу, содержащую удобрение;
переносимый пестицид, расположенный около и контактирующий с указанной коровой частицей; и
полиуретановый слой, расположенный около указанного переносимого пестицида.
2. Инкапсулированная частица по п. 1, отличающаяся тем, что указанный полиуретановый слой
i) содержит продукт реакции изоцианата и полиола и/или
ii) свободен от катализатора (катализаторов).
3. Инкапсулированная частица по п. 1, отличающаяся тем, что указанный полиуретановый слой имеет температуру стеклования (Tg) по меньшей мере около 80°С.
4. Инкапсулированная частица, содержащая
коровую частицу, содержащую удобрение;
переносимый пестицид, расположенный около указанной коровой частицы; и
полиуретановый слой, расположенный около указанного переносимого пестицида, где указанный полиуретановый слой образуется из реакционной
смеси, имеющей максимальную температуру не более чем около 30°С;
где указанный полиуретановый слой ингибирует указанный переносимый пестицид от передачи к поверхности, отличной от указанной коровой частицы, когда указанная инкапсулированная частица физически контактирует с поверхностью.
5. Инкапсулированная частица по п. 4, отличающаяся тем, что указанный полиуретановый слой
i) содержит продукт реакции изоцианата и полиола и/или
ii) свободен от катализатора (катализаторов).
6. Инкапсулированная частица по п. 4, отличающаяся тем, что максимальная температура реакционной смеси указанного полиуретанового слоя не больше чем около 25°С в ходе образования указанного полиуретанового слоя.
7. Инкапсулированная частица по п. 4, отличающаяся тем, что указанный полиуретановый слой имеет температуру стеклования (Tg) по меньшей мере около 80°С.
8. Инкапсулированная частица по любому одному из пп. 1-7, отличающаяся тем, что указанный переносимый пестицид имеет давление паров по меньшей мере около 3 МПа при 25°С.
9. Инкапсулированная частица по любому одному из пп. 1-7, отличающаяся тем, что указанный переносимый пестицид содержит динитроанилин, альтернативно указанным переносимым пестицидом является пендиметалин.
10. Инкапсулированная частица по п. 2 или 3, отличающаяся тем, что указанный полиол содержит продукт реакции i) алкиленоксида, имеющего от 2 до 4 атомов
углерода, и ii) глицерина.
11. Инкапсулированная частица по п. 2 или 3, отличающаяся тем, что указанный полиол имеет
i) гидроксильное число от около 200 до около 600 мг КОН/г; и/или
ii) вязкость от около 100 до около 1000 сП при 25°С; и/или
iii) среднечисленную молекулярную массу (Mn) в пределах от около 200 до около 600 г/моль.
12. Инкапсулированная частица по любому одному из пп. 1-7, отличающаяся тем, что коровая частица содержит мочевину.
13. Способ получения инкапсулированной частицы, содержащей коровую частицу, переносимый пестицид, расположенный около коровой частицы, и полиуретановый слой, расположенный около переносимого пестицида, где коровая частица содержит удобрение, и полиуретановый слой содержит продукт реакции изоцианата и полиола, причем указанный способ включает следующие стадии:
инкапсуляции коровой частицы переносимым пестицидом с образованием промежуточной частицы;
объединения изоцианата и полиола с образованием реакционной смеси, имеющей максимальную температуру не более чем около 30°С; и
инкапсуляции промежуточной частицы реакционной смесью с образованием полиуретанового слоя инкапсулированной частицы.
14. Способ по п. 13, в котором максимальная температура реакционной смеси
полиуретанового слоя не больше чем около 25°С в ходе образования полиуретанового слоя.
15. Способ по п. 13, в котором переносимый пестицид имеет давление паров по меньшей мере около 3 МПа при 25°С.
16. Способ по п. 13, в котором переносимый пестицид содержит динитроанилин, альтернативно переносимым пестицидом является пендиметалин.
17. Способ по п. 13, в котором реакционная смесь полиуретанового слоя
i) свободна от катализатора (катализаторовов) и/или
ii) дополнительно содержит силиконовое поверхностно-активное вещество.
18. Способ по любому одному из пп. 13-17, в котором реакционная смесь образуется перед инкапсулированием промежуточной частицы.
19. Способ по любому одному из пп. 13-17, в котором реакционная смесь образуется в процессе инкапсуляции промежуточной частицы.
20. Способ по п. 19, в котором реакционная смесь образуется посредством распыления промежуточной частицы с изоцианатом и полиолом с образованием реакционной смеси и инкапсулирования промежуточной частицы.
21. Способ по п. 20, в котором изоцианат распыляют на промежуточную частицу перед распылением полиола.
22. Способ по п. 20, в котором полиол распыляют на промежуточную частицу перед распылением изоцианата.
23. Способ по любому одному из пп. 13-17, в котором полиол содержит продукт
реакции i) алкиленоксида, имеющего от 2 до 4 атомов углерода, и ii) глицерина.
24. Способ по любому одному из пп. 13-17, в котором полиол имеет
i) гидроксильное число от около 200 до около 600 мг КОН/г; и/или
ii) вязкость от около 100 до около 1000 сП при 25°С; и/или
iii) среднечисленную молекулярную массу (Mn) в пределах от около 200 до около 600 г/моль.
25. Способ по любому одному из пп. 13-17, в котором полиуретановый слой имеет температуру стеклования (Tg) по меньшей мере около 80°С.
26. Способ по любому одному из пп. 13-17, в которой коровая частица включает мочевину.